(57)【特許請求の範囲】
【請求項１】
断片化された細胞外マトリックス成分と、前記断片化された細胞外マトリックス成分に結合又は吸着した化合物と、を含む、細胞外マトリックス含有組成物。
【請求項２】
前記断片化された細胞外マトリックス成分が断片化されたコラーゲン成分を含む、請求項１に記載の細胞外マトリックス含有組成物。
【請求項３】
前記断片化された細胞外マトリックス成分の平均長が１００ｎｍ以上２００μｍ以下である、請求項１又は２に記載の細胞外マトリックス含有組成物。
【請求項４】
前記化合物が、へパラン硫酸、コンドロイチン硫酸、及びフィブロネクチンからなる群より選択される少なくとも１種である、請求項１〜３のいずれか一項に記載の細胞外マトリックス含有組成物。
【請求項５】
断片化された細胞外マトリックス成分と、前記断片化された細胞外マトリックス成分に結合又は吸着可能な化合物と、を接触させる工程を備える、細胞外マトリックス含有組成物の製造方法。
【請求項６】
前記断片化された細胞外マトリックス成分が、細胞外マトリックス成分を水性媒体中で断片化することにより得られるものである、請求項５に記載の細胞外マトリックス含有組成物の製造方法。
【請求項７】
前記断片化された細胞外マトリックス成分が断片化されたコラーゲン成分を含む、請求項５又は６に記載の細胞外マトリックス含有組成物の製造方法。
【請求項８】
水性媒体中において、請求項１〜４のいずれか一項に記載の細胞外マトリックス含有組成物と、細胞とを、接触させる第１の工程、及び
前記細胞外マトリックス含有組成物が接触した前記細胞を培養する第２の工程を備える、三次元組織体の製造方法。
【請求項９】
前記第１の工程後、かつ、前記第２の工程前に、前記水性媒体中における、前記断片化された細胞外マトリックス成分と、前記断片化された細胞外マトリックス成分に結合又は吸着した化合物と、前記細胞と、を沈降させる工程を備える、請求項８に記載の三次元組織体の製造方法。
【請求項１０】
前記第１の工程が、水性媒体中で前記細胞の層を形成した後に行われる、請求項８又は９に記載の三次元組織体の製造方法。
【請求項１１】
前記細胞が細胞外マトリックス産生細胞を含む、請求項８〜１０のいずれか一項に記載の三次元組織体の製造方法。
【請求項１２】
前記細胞が、血管内皮細胞、がん細胞、心筋細胞、平滑筋細胞、および、上皮細胞からなる群より選ばれる一種又は複数種の細胞を含む、請求項８〜１１のいずれか一項に記載の三次元組織体の製造方法。
【請求項１３】
前記断片化された細胞外マトリックス成分と前記化合物との合計含有量が、前記断片化された細胞外マトリックス成分、前記化合物及び前記細胞の合計質量を基準として、１０質量％以上９０質量％以下である、請求項８〜１２のいずれか一項に記載の三次元組織体の製造方法。
【請求項１４】
細胞と、請求項１〜４のいずれか一項に記載の細胞外マトリックス含有組成物を含み、前記細胞の少なくとも一部が前記断片化された細胞外マトリックス成分と接触している、三次元組織体。
【発明の詳細な説明】
【技術分野】
【０００１】
本発明は、細胞外マトリックス含有組成物及びその製造方法、並びに三次元組織体及びその製造方法に関する。
【背景技術】
【０００２】
人工的に生体組織を模した構造体を作製する手法として、例えば、培養細胞の表面全体が接着膜で被覆された被覆細胞を培養することによって、三次元組織体を製造する方法（特許文献１）、コラーゲンを含む被膜でコートされた細胞を三次元に配置して、三次元組織体を形成することを含む、三次元組織体を製造する方法（特許文献２）、細胞の表面に被膜が形成された被覆細胞を形成すること、及び被覆細胞を三次元に配置することを含む三次元組織体の製造方法であって、被覆細胞の形成は、被膜成分を含有する液に細胞を浸漬させること、及び浸漬させた細胞と被膜成分を含有する液とを液透過性膜によって分離することを含む、三次元組織体の製造方法（特許文献３）、細胞をカチオン性物質および細胞外マトリックス成分と混合して混合物を得て、得られた混合物から細胞を集めて、基材上に細胞集合体を形成することを含む、立体的細胞組織の製造方法（特許文献４）等が知られている。【０００３】
また、本発明者らは、細胞と内因性コラーゲンを接触させ、好ましくはさらに繊維性の外因性コラーゲンを接触させて、コラーゲン濃度が高い三次元組織体を製造する方法（特許文献５）を提案している。これらのような三次元組織体は、実験動物の代替品、移植材料等としての利用が期待されている。【０００４】
ところで、生体内においては、コラーゲンのような細胞外マトリックスが相互に作用し合って組織を形成している。また、細胞外マトリックスが相互に作用するために、細胞外マトリックスがより低分子の化合物と結合及び／又は吸着し、結合及び／又は吸着した化合物が、細胞外マトリックスの相互作用において重要な役割を果たしていることが示唆されている（例えば、非特許文献１−３）。
【先行技術文献】
【特許文献】
【０００５】
【特許文献１】特開２０１２−１１５２５４号公報
【特許文献２】国際公開第２０１５／０７２１６４号
【特許文献３】国際公開第２０１６／０２７８５３号
【特許文献４】国際公開第２０１７／１４６１２４号
【特許文献５】国際公開第２０１８／１４３２８６号
【非特許文献】
【０００６】
【非特許文献１】M. C. Erat et al., Proc. Natl. Acad. Sci. USA 2009, 106, 4195.
【非特許文献２】Y. Tatara et al., Glycobiology 2015, 25, 557.
【非特許文献３】M. Shawn et al., Proc. Natl. Acad. Sci. USA 1998, 95, 7275.
【発明の概要】
【発明が解決しようとする課題】
【０００７】
上述の三次元組織体の製造方法によれば、人工的に、手法によっては簡便に、三次元組織体を作製することができるものの、実際の生体内における様々な化合物の相互作用までもより忠実に模倣できる三次元組織体を作製することが求められていた。【０００８】
本発明の一側面は、より生体内での状態に近い三次元組織体を形成可能な細胞外マトリックス含有組成物を提供することを目的とする。本発明の他の側面は、より生体内での状態に近い三次元組織体及びその製造方法を提供することを目的とする。
【課題を解決するための手段】
【０００９】
すなわち、本発明は、例えば以下の各発明に関する。
［１］断片化された細胞外マトリックス成分と、断片化された細胞外マトリックス成分に結合又は吸着した化合物と、を含む、細胞外マトリックス含有組成物。
［２］断片化された細胞外マトリックス成分が断片化されたコラーゲン成分を含む、［１］に記載の細胞外マトリックス含有組成物。
［３］断片化された細胞外マトリックス成分の平均長が１００ｎｍ以上２００μｍ以下である、［１］又は［２］に記載の細胞外マトリックス含有組成物。
［４］前記化合物が、へパラン硫酸、コンドロイチン硫酸、及びフィブロネクチンからなる群より選択される少なくとも１種である、［１］〜［３］のいずれかに記載の細胞外マトリックス含有組成物。
［５］断片化された細胞外マトリックス成分と、断片化された細胞外マトリックス成分に結合又は吸着可能な化合物と、を接触させる工程を備える、細胞外マトリックス含有組成物の製造方法。
［６］断片化された細胞外マトリックス成分が、細胞外マトリックス成分を水性媒体中で断片化することにより得られるものである、［５］に記載の細胞外マトリックス含有組成物の製造方法。
［７］断片化された細胞外マトリックス成分が断片化されたコラーゲン成分を含む、［５］又は［６］に記載の細胞外マトリックス含有組成物の製造方法。
［８］水性媒体中において、［１］〜［４］のいずれかに記載の細胞外マトリックス含有組成物と、細胞とを、接触させる第１の工程、及び細胞外マトリックス含有組成物が接触した細胞を培養する第２の工程を備える、三次元組織体の製造方法。
［９］第１の工程後、かつ、第２の工程前に、水性媒体中における、断片化された細胞外マトリックス成分と、断片化された細胞外マトリックス成分に結合又は吸着した化合物と、細胞と、を沈降させる工程を備える、［８］に記載の三次元組織体の製造方法。
［１０］第１の工程が、水性媒体中で細胞の層を形成した後に行われる、［８］又は［９］に記載の三次元組織体の製造方法。
［１１］細胞が細胞外マトリックス産生細胞を含む、［８］〜［１０］のいずれかに記載の三次元組織体の製造方法。
［１２］細胞が、血管内皮細胞、がん細胞、心筋細胞、平滑筋細胞、および、上皮細胞からなる群より選ばれる一種又は複数種の細胞を含む、［８］〜［１１］のいずれかに記載の三次元組織体の製造方法。
［１３］前記断片化された細胞外マトリックス成分と前記化合物との合計含有量が、断片化された細胞外マトリックス成分、上記化合物及び細胞の合計質量を基準として、１０質量％以上９０質量％以下である、［８］〜［１２］のいずれかに記載の三次元組織体の製造方法。
［１４］細胞と、［１］〜［４］のいずれかに記載の細胞外マトリックス含有組成物を含み、前記細胞の少なくとも一部が前記断片化された細胞外マトリックス成分と接触している、三次元組織体。
【発明の効果】
【００１０】
本発明によれば、より生体内での状態に近い三次元組織体を形成可能な細胞外マトリックス含有組成物を提供することができる。本発明によれば、生体内での状態に近い三次元組織体及びその製造方法を提供することができる。本発明の細胞外マトリックス含有組成物を用いることにより、例えば、血管および血管周囲の細胞の存在状態を模した三次元組織体を得ることができる。また、本発明の細胞外マトリックス含有組成物を用いることにより、従来よりも血管密度が粗い三次元組織体を得ることができる。
【図面の簡単な説明】
【００１１】
【図１】各種化合物を結合又は吸着させた解繊されたコラーゲン成分の顕微鏡写真である。
【図２】フルオレセイン標識コンドロイチン硫酸を結合又は吸着させた解繊されたコラーゲン成分の顕微鏡写真である。
【図３】ＣＤ３１染色による三次元組織体からなる毛細血管の観察結果を示す写真である。
【図４】毛細血管の直径の測定結果を示すグラフである。
【図５】ビメンチン（Ｖｉｍｅｎｔｉｎ）染色及びＣＤ３１染色による三次元組織体からなる毛細血管の観察結果を示す写真である。
【図６】トルイジンブルー（ＴＢ）染色による三次元組織体の観察結果を示す写真である。
【図７】三次元組織体中の細胞の核の長さの測定結果を示すグラフである。
【図８】ＣＤ３１染色による三次元組織体の観察結果を示す写真である。
【発明を実施するための形態】
【００１２】
以下、本発明を実施するための形態について詳細に説明する。ただし、本発明は以下の実施形態に限定されるものではない。
【００１３】
＜細胞外マトリックス含有組成物＞
本実施形態に係る細胞外マトリックス含有組成物は、断片化された細胞外マトリックス成分（断片化細胞外マトリックス成分）と、断片化された細胞外マトリックス成分に結合又は吸着した化合物と、を含む。
【００１４】
本実施形態に係る細胞外マトリックス含有組成物は、三次元組織体を形成するための足場材等として好適に利用することができる。
【００１５】
細胞外マトリックス成分は、三次元組織体において少なくとも一部の細胞間の隙間を埋める材料である。細胞外マトリックス成分は、複数の細胞外マトリックス分子によって形成されている、細胞外マトリックス分子の集合体である。細胞外マトリックス分子とは、生物において細胞の外に存在する物質であってよい。細胞外マトリックス分子としては、細胞の生育及び細胞集合体の形成に悪影響を及ぼさない限り、任意の物質を用いることができる。細胞外マトリックス分子として、コラーゲン、ラミニン、フィブロネクチン、ビトロネクチン、エラスチン、テネイシン、エンタクチン、フィブリリン、及びプロテオグリカン等が挙げられるが、これらに限定されない。細胞外マトリックス成分は、これらを１種単独で用いてもよく、組み合わせて用いてもよい。細胞外マトリックス成分は、例えば、コラーゲンを含んでいてよく、コラーゲンからなっていてもよい。細胞外マトリックス成分がコラーゲンを含む場合、コラーゲンが細胞接着の足場として機能し、三次元的な細胞構造体の形成がより一層促進される。なお、細胞外マトリックス分子は、細胞の生育及び細胞集合体の形成に悪影響を及ぼさない限り、上述の細胞外マトリックス分子の改変体及びバリアントであってもよく、化学合成ペプチド等のポリペプチドであってもよい。細胞外マトリックス分子は、コラーゲンに特徴的なＧｌｙ−Ｘ−Ｙで表される配列の繰り返しを有するものであってよい。ここで、Ｇｌｙはグリシン残基を表し、Ｘ及びＹはそれぞれ独立に任意のアミノ酸残基を表す。複数のＧｌｙ−Ｘ−Ｙは、それぞれ同一であっても異なっていてもよい。Ｇｌｙ−Ｘ−Ｙで示される配列の繰り返しを有することによって、分子鎖の配置への束縛が少なく、足場材としての機能がより一層優れたものとなる。Ｇｌｙ−Ｘ−Ｙで示される配列の繰り返しを有する細胞外マトリックス分子において、Ｇｌｙ−Ｘ−Ｙで示される配列の割合は、全アミノ酸配列のうち、８０％以上であってよく、好ましくは９５％以上である。また、細胞外マトリックス分子は、ＲＧＤ配列を有するポリペプチドであってもよい。ＲＧＤ配列とは、Ａｒｇ−Ｇｌｙ−Ａｓｐ（アルギニン残基−グリシン残基−アスパラギン酸残基）で表される配列をいう。ＲＧＤ配列を有することによって、細胞接着がより一層促進され、足場材としてより一層好適なものとなる。Ｇｌｙ−Ｘ−Ｙで表される配列と、ＲＧＤ配列とを含む細胞外マトリックス分子としては、コラーゲン、フィブロネクチン、ビトロネクチン、ラミニン、カドヘリン等が挙げられる。
【００１６】
コラーゲンとしては、例えば、線維性コラーゲン及び非線維性コラーゲンが挙げられる。線維性コラーゲンとは、コラーゲン線維の主成分となるコラーゲンを意味し、具体的には、Ｉ型コラーゲン、ＩＩ型コラーゲン、ＩＩＩ型コラーゲン等が挙げられる。非線維性コラーゲンとしては、例えば、ＩＶ型コラーゲンが挙げられる。
【００１７】
プロテオグリカンとして、コンドロイチン硫酸プロテオグリカン、ヘパラン硫酸プロテオグリカン、ケラタン硫酸プロテオグリカン、デルマタン硫酸プロテオグリカンが挙げられるが、これらに限定されない。
【００１８】
細胞外マトリックス成分は、コラーゲン、ラミニン及びフィブロネクチンからなる群より選択される少なくとも１種を含んでいてよく、コラーゲンを含むことが好ましい。コラーゲンは好ましくは繊維性コラーゲンであり、より好ましくはＩ型コラーゲンである。線維性コラーゲンは、市販されているコラーゲンを用いてもよく、その具体例としては、日本ハム株式会社製のブタ皮膚由来Ｉ型コラーゲンが挙げられる。
【００１９】
細胞外マトリックス成分は、動物由来の細胞外マトリックス成分であってよい。細胞外マトリックス成分の由来となる動物種として、例えば、ヒト、ブタ、ウシ等が挙げられるが、これらに限定されない。細胞外マトリックス成分は、一種類の動物に由来する成分を用いてもよいし、複数種の動物に由来する成分を併用して用いてもよい。細胞外マトリックス成分の由来となる動物種は、三次元組織化する細胞の由来と同じであっても異なっていてもよい。
【００２０】
断片化細胞外マトリックス成分は、上述の細胞外マトリックス成分を断片化して得ることができる。「断片化」とは、細胞外マトリックス分子の集合体をより小さなサイズにすることを意味する。断片化は、細胞外マトリックス分子内の結合を切断する条件で行われてもよいし、細胞外マトリックス分子内の結合を切断しない条件で行われてもよい。断片化された細胞外マトリックス成分は、上述の細胞外マトリックス成分を物理的な力の印加により解繊した成分である、解繊された細胞外マトリックス成分を含んでいてよい。解繊は、断片化の一態様であり、例えば、細胞外マトリックス分子内の結合を切断しない条件で行われるものである。
【００２１】
細胞外マトリックス成分を断片化する方法としては、特に制限されない。細胞外マトリックス成分を解繊する方法としては、例えば、超音波式ホモジナイザー、撹拌式ホモジナイザー、及び高圧式ホモジナイザー等の物理的な力の印加によって細胞外マトリックス成分を解繊してもよい。撹拌式ホモジナイザーを用いる場合、細胞外マトリックス成分をそのままホモジナイズしてもよいし、生理食塩水等の水性媒体中でホモジナイズしてもよい。また、ホモジナイズする時間、回数等を調整することでミリメートルサイズ、ナノメートルサイズの解繊細胞外マトリックス成分を得ることも可能である。解繊細胞外マトリックス成分は、凍結融解を繰り返すことで解繊することにより得ることもできる。
【００２２】
断片化細胞外マトリックス成分は、解繊された細胞外マトリックス成分を少なくとも一部に含んでいてよい。また、断片化細胞外マトリックス成分は、解繊された細胞外マトリックス成分のみからなっていてもよい。すなわち、断片化細胞外マトリックス成分は、解繊された細胞外マトリックス成分であってよい。解繊された細胞外マトリックス成分は、解繊されたコラーゲン成分（解繊コラーゲン成分）を含むことが好ましい。解繊コラーゲン成分は、コラーゲンに由来する三重らせん構造を維持していることが好ましい。断片化コラーゲン成分は、水性媒体に分散させることにより、水性媒体中で細胞と接触しやすくなり、三次元組織体の形成を促進し得る。
【００２３】
断片化細胞外マトリックス成分の形状としては、例えば、繊維状が挙げられる。繊維状とは、糸状の細胞外マトリックス成分で構成される形状、又は糸状の細胞外マトリックス成分が分子間で架橋して構成される形状を意味する。断片化細胞外マトリックス成分の少なくとも一部は、繊維状であってよい。線維状の細胞外マトリックス成分には、複数の糸状細胞外マトリックス分子が集合して形成された細い糸状物（細線維）、細線維が更に集合して形成される糸状物、これらの糸状物を解繊したもの等が含まれる。線維状の細胞外マトリックス成分ではＲＧＤ配列が破壊されることなく保存されており、細胞接着のための足場材としてより一層効果的に機能することができる。
【００２４】
断片化細胞外マトリックス成分の平均長は、１００ｎｍ以上４００μｍ以下であってよく、１００ｎｍ以上２００μｍ以下であってよい。一実施形態において、断片化細胞外マトリックス成分の平均長は、厚い組織が形成しやすくなる観点から、５μｍ以上４００μｍ以下であってよく、１０μｍ以上４００μｍ以下であってよく、２２μｍ以上４００μｍ以下であってよく、１００μｍ以上４００μｍ以下であってよい。他の実施形態において、断片化細胞外マトリックス成分の平均長は、組織形成が安定しやすくなる観点及び再分散性がより一層優れたものとなる観点から、１００μｍ以下であってよく、５０μｍ以下であってよく、３０μｍ以下であってよく、１５μｍ以下であってよく、１０μｍ以下であってよく、１μｍ以下であってよく、１００ｎｍ以上であってよい。断片化細胞外マトリックス成分全体のうち、大部分の断片化細胞外マトリックス成分の平均長が上記数値範囲内であることが好ましい。具体的には、断片化細胞外マトリックス成分全体のうち９５％の断片化細胞外マトリックス成分の平均長が上記数値範囲内であることが好ましい。断片化細胞外マトリックス成分は、平均長が上記範囲内である断片化コラーゲン成分であることが好ましく、平均長が上記範囲内である解繊コラーゲン成分であることがより好ましい。
【００２５】
断片化細胞外マトリックス成分の平均径は、５０ｎｍ〜３０μｍであってよく、４μｍ〜３０μｍであってよく、５μｍ〜３０μｍであってよい。断片化細胞外マトリックス成分は、平均径が上記範囲内である断片化コラーゲン成分であることが好ましく、平均径が上記範囲内である解繊コラーゲン成分であることがより好ましい。
【００２６】
上述の平均長及び平均径の範囲は、組織形成の観点から至適化されたものであるため、後述する乾燥工程後、断片化細胞外マトリックス成分を再度水性媒体に懸濁し組織形成する段階で上記の平均長又は平均径の範囲内に収まっていることが望ましい。
【００２７】
断片化細胞外マトリックス成分の平均長及び平均径は、光学顕微鏡によって個々の断片化細胞外マトリックス成分を測定し、画像解析することによって求めることが可能である。本明細書において、「平均長」は、測定した試料の長手方向の長さの平均値を意味し、「平均径」は、測定した試料の長手方向に直交する方向の長さの平均値を意味する。
【００２８】
断片化された細胞外マトリックス成分の少なくとも一部は分子間又は分子内で架橋されていてよい。断片化された細胞外マトリックス成分は、断片化された細胞外マトリックス成分を構成する分子内で架橋されていてもよく、断片化された細胞外マトリックス成分を構成する分子間で架橋されていてよい。
【００２９】
架橋する方法としては、例えば、熱、紫外線、放射線等の印加による物理架橋、架橋剤、酵素反応等による化学架橋等による方法が挙げられるが、その方法は特に限定されない。架橋（物理架橋及び化学架橋）は、共有結合を介した架橋であってよい。
【００３０】
細胞外マトリックス成分がコラーゲン成分を含む場合、架橋は、コラーゲン分子（三重らせん構造）の間で形成されていてもよく、コラーゲン分子によって形成されたコラーゲン細繊維の間で形成されていてもよい。架橋は、熱による架橋（熱架橋）であってよい。熱架橋は、例えば、真空ポンプを使って減圧下で、加熱処理を行うことにより実施することができる。コラーゲン成分の熱架橋を行う場合、細胞外マトリックス成分は、コラーゲン分子のアミノ基が、同一又は他のコラーゲン分子のカルボキシ基とペプチド結合（−ＮＨ−ＣＯ−）を形成することにより、架橋されていてよい。
【００３１】
細胞外マトリックス成分は架橋剤を使用することによっても、架橋させることができる。架橋剤は、例えば、カルボキシル基とアミノ基を架橋可能なもの、又はアミノ基同士を架橋可能なものであってよい。架橋剤としては、例えば、アルデヒド系、カルボジイミド系、エポキシド系及びイミダゾール系架橋剤が経済性、安全性及び操作性の観点から好ましく、具体的には、グルタルアルデヒド、１−エチル−３−（３−ジメチルアミノプロピル）カルボジイミド・塩酸塩、１−シクロヘキシル−３−（２−モルホリニル−４−エチル）カルボジイミド・スルホン酸塩等の水溶性カルボジイミドを挙げることができる。
【００３２】
架橋度の定量は、細胞外マトリックス成分の種類、架橋する手段等に応じて、適宜選択することができる。架橋度は、１％以上、２％以上、４％以上、８％以上、又は１２％以上であってよく、３０％以下、２０％以下、又は１５％以下であってもよい。架橋度が上記範囲にあることにより、細胞外マトリックス分子が適度に分散することができ、また、乾燥保存後の再分散性が良好である。
【００３３】
細胞外マトリックス成分中のアミノ基が架橋に使用される場合、架橋度は、非特許文献２等に記載されているＴＮＢＳ法に基づき定量することが可能である。ＴＮＢＳ法による架橋度が上記範囲内であることが好ましい。ＴＮＢＳ法による架橋度は、細胞外マトリックスが有するアミノ基のうち架橋に使われているアミノ基の割合である。
【００３４】
架橋度は、カルボキシル基を定量することにより、算出してもよい。例えば、水に不溶性の細胞外マトリックス成分の場合、ＴＢＯ（トルイジンブルーＯ）法により定量してもよい。ＴＢＯ法による架橋度が、上述した範囲内であってもよい。
【００３５】
細胞外マトリックス含有組成物中の断片化された細胞外マトリックス成分（断片化細胞外マトリックス成分）の含有量は、細胞外マトリックス含有組成物全量を基準として、１質量％以上、３質量％以上、１０質量％以上、２０質量％以上、３０質量％以上、４０質量％以上、５０質量％以上、６０質量％以上、７０質量％以上、８０質量％以上、９０質量％以上、９５質量％以上、又は９８質量％以上であってよく、９９質量％以下、９５質量％以下、又は９０質量％以下であってよい。
【００３６】
本実施形態に係る細胞外マトリックス含有組成物は、断片化細胞外マトリックス成分に結合又は吸着した化合物を含む。化合物は、細胞外マトリックス含有組成物に含まれる断片化された細胞外マトリックス成分に結合又は吸着可能なものであればよく、生体分子であってよい。本明細書において、結合又は吸着可能であるとは、化合物によって解繊細胞外マトリックス成分をコーティングできることと同義である。また、解繊細胞外マトリックス成分がコーティングされる場合には、全面がコーティングされてもよいし、一部がコーティングされてもよい。化合物は、断片化された細胞外マトリックス成分の種類に応じて、適宜選択することができる。化合物は、例えば、断片化された細胞外マトリックス成分と同種又は異種の細胞外マトリックス分子を含む細胞外マトリックス成分であってもよい。化合物の具体例としては、例えば、コンドロイチン硫酸、へパラン硫酸、フィブロネクチン、ヘパリン、プロテオグリカン、ヒアルロン酸、ヘパラン硫酸プロテオグリガン、コンドロイチン硫酸プロテオグリカン、ラミニン、エンタクチン、テネイシン、エラスチン、フィブリリンが挙げられるが、これらに限定されない。例えば、化合物は、へパラン硫酸、コンドロイチン硫酸、及びフィブロネクチンからなる群より選択される少なくとも１種であってよい。断片化細胞外マトリックス成分が断片化コラーゲン成分である場合、化合物は、コンドロイチン硫酸、へパラン硫酸、ヘパリン、又はフィブロネクチンであってよい。化合物が結合又は吸着した断片化細胞外マトリックス成分は、断片化細胞外マトリックス成分単独では有しない機能を有するか、もしくは断片化細胞外マトリックス成分単独の機能が増強される。例えば、コンドロイチン硫酸であれば、細胞同士の接着力が向上する。ヘパリンであれば、細胞の生育がしやすくなる。フィブロネクチンであれば、断片化細胞外マトリックス成分と細胞の接着性が向上する。
【００３７】
化合物の含有量は、断片化細胞外マトリックス成分１００質量部に対して、０．５質量部以上１０質量部以下であってよく、１．０質量部以上８．０質量部以下であってよく、１．５質量部以上４．０質量部以下であってよい。化合物の含有量は、例えば、後述する実施例に記載の吸着率等に基づいて算出することができる。
【００３８】
細胞外マトリックス含有組成物は、断片化細胞外マトリックス成分及び上記化合物のみからなるものであってもよく、断片化細胞外マトリックス成分及び上記化合物以外の成分（他の成分）を含むものであってもよい。
【００３９】
細胞外マトリックス含有組成物の形態は、秤量が容易になりやすい観点から、固形状又は粉末状であってよい。細胞外マトリックス含有組成物は、水分を含んでいなくてよい。細胞外マトリックス含有組成物中の水分は、例えば、凍結乾燥法により除去することができる。水分を含んでいないとは、一切の水分子を含んでいないことを意味するものではなく、凍結乾燥法等の乾燥手法により常識的に達することができる程度に水分を含んでいないことを意味する。
【００４０】
一実施形態に係る細胞外マトリックス含有組成物は、水性媒体中において分散可能である。「水性媒体」とは、水を必須構成成分とする液体を意味する。水性媒体としては、細胞外マトリックス成分が安定に存在できるものであれば、特に制限はない。例えば、水性媒体として、リン酸緩衝生理食塩水（ＰＢＳ）等の生理食塩水、Ｄｕｌｂｅｃｃｏ’ｓ  Ｍｏｄｉｆｉｅｄ  Ｅａｇｌｅ培地（ＤＭＥＭ）、血管内皮細胞専用培地（ＥＧＭ２）等の液体培地が挙げられるがこれに制限されない。
【００４１】
水性媒体中において分散可能であることは、例えば、以下の方法により判定される。すなわち、細胞外マトリックス含有組成物５０ｍｇを超純水５ｍＬ中に添加して懸濁したときに超純水中で細胞外マトリックス含有組成物が分散した場合（凝集等が生じない場合）、水性媒体中において分散可能であると判定できる。超純水中で細胞外マトリックス含有組成物を分散させる際の温度は、培養温度（例えば、３７℃）以下の温度であってよく、室温であってもよい。分散している状態とは、目視にて凝集、沈降等が生じていない状態を意味する。なお、分散可能であることは、例えば、吸光度測定によっても判別することができる。
【００４２】
水性媒体のｐＨは細胞の生育及び細胞集合体の形成に悪影響を及ぼさない範囲が好ましい。水性媒体のｐＨは、細胞に投入した際の細胞への負荷を軽減する観点から、例えば、７．０以上であってよく、８．０以下であってよい。具体的には、水性媒体のｐＨは、７．０、７．１、７．２、７．３、７．４、７．５、７．６、７．７、７．８、７．９、又は８．０であってよい。水性媒体は、上記ｐＨの範囲において緩衝能を有することが好ましく、より好ましくは液体培地である。液体培地は特に制限はなく、培養する細胞の種類に応じて好適な培地を選択できる。当該培地としては、例えば、Ｅａｇｌｅ’ｓ  ＭＥＭ培地、ＤＭＥＭ、Ｍｏｄｉｆｉｅｄ  Ｅａｇｌｅ培地（ＭＥＭ）、Ｍｉｎｉｍｕｍ  Ｅｓｓｅｎｔｉａｌ培地、ＲＰＭＩ、及びＧｌｕｔａＭａｘ培地等が挙げられる。培地は、血清を添加した培地であってもよいし、無血清培地であってもよい。更に、液体培地は二種類以上の培地を混合した混合培地であってもよい。
【００４３】
＜細胞外マトリックス含有組成物の製造方法＞
本実施形態に係る細胞外マトリックス含有組成物の製造方法は、断片化された細胞外マトリックス成分と、断片化された細胞外マトリックス成分に結合又は吸着可能な化合物と、を接触させる工程（接触工程）を備える。接触工程としては、断片化された細胞外マトリックス成分を含有する水性媒体と化合物を含有する水性媒体とを混合する、断片化された細胞外マトリックス成分を含有する水性媒体に化合物を添加する、等の方法が挙げられるが、これらに限られるものではない。また、接触工程には、断片化された細胞外マトリックス成分と化合物とを接触させた後で、一定時間インキュベートする工程が含まれてもよい。
【００４４】
断片化された細胞外マトリックス成分は上述した方法により得ることができる。断片化された細胞外マトリックス成分は、細胞外マトリックス成分を水性媒体中で断片化することにより得られるものであってよい。すなわち、本実施形態に係る製造方法は、接触工程の前に、細胞外マトリックス成分を水性媒体中で断片化する工程（断片化工程）を備えていてよい。水性媒体は、上述の水性媒体と同様であってよい。断片化工程は、接触工程の前に、細胞外マトリックス成分を水性媒体中で解繊する工程であってよい。
【００４５】
断片化された細胞外マトリックス成分は、上記例示したものであってよく、断片化されたコラーゲン成分を含んでいてよく、解繊されたコラーゲン成分を含んでいてよい。断片化された細胞外マトリックス成分に結合又は吸着可能な化合物は、上述した化合物を用いることができる。
【００４６】
本実施形態に係る製造方法は、断片化工程前に細胞外マトリックス成分を加熱して、細胞外マトリックス成分の少なくとも一部を架橋する工程を備えていてもよいし、断片化工程後かつ接触工程前に、細胞外マトリックス成分を加熱して、細胞外マトリックス成分の少なくとも一部を架橋する工程を備えていてよい。
【００４７】
架橋する工程において、細胞外マトリックス成分を加熱する際の温度（加熱温度）及び時間（加熱時間）は適宜定めることができる。加熱温度は、例えば１００℃以上であってよく、２００℃以下であってよい。加熱温度は、具体的には、例えば、１００℃、１１０℃、１２０℃、１３０℃、１４０℃、１５０℃、１６０℃、１７０℃、１８０℃、１９０℃、２００℃等であってよい。加熱時間（上記加熱温度で保持する時間）は、加熱温度により適宜設定することができる。加熱時間は、例えば、１００℃〜２００℃で加熱する場合、６時間以上７２時間以下であってよく、より好ましくは２４時間以上４８時間以下である。架橋する工程では、溶媒非存在下で加熱してよく、また、減圧条件下で加熱してもよい。
【００４８】
本実施形態に係る製造方法は、断片化工程後に、断片化された細胞外マトリックス成分を乾燥する乾燥工程を備えていてよい。
【００４９】
乾燥工程では、断片化された細胞外マトリックス成分を乾燥する。乾燥は、例えば、凍結乾燥法により実施してよい。断片化工程後に、乾燥工程を行うことで、断片化細胞外マトリックス成分及び水性媒体を含む液から、水性媒体が除去される。水性媒体が除去されるとは、断片化された細胞外マトリックス成分中に一切の水分が付着していないことを意味するものではなく、上述の一般的な乾燥手法により、常識的に達することができる程度に水分が付着していないことを意味する。
【００５０】
細胞外マトリックス含有組成物は、三次元組織体を形成するための足場材として好適に用いることができる。したがって、細胞外マトリックス含有組成物は、三次元組織体形成用途に好適に用いられる。
【００５１】
＜三次元組織体形成剤＞
細胞外マトリックス含有組成物は、三次元組織体を形成するための足場材等として好適であるため、本発明の一実施形態において、上述の細胞外マトリックス含有組成物を含む、三次元組織体形成剤が提供される。
【００５２】
本実施形態に係る三次元組織体形成剤は、上述の解繊細胞外マトリックス成分を含んでいるため、より厚い三次元組織体を形成することができる。
【００５３】
三次元組織形成剤は、保存する際には粉末の状態であってよく、また、三次元組織体の形成段階においては、水性媒体に分散させた分散液の状態であることが好ましい。
【００５４】
＜三次元組織体＞
本実施形態に係る三次元組織体は、上述の細胞外マトリックス含有組成物と、細胞と、を含む。細胞の少なくとも一部が細胞外マトリックス含有組成物中の解繊細胞外マトリックス成分に接触していてよい。接触の一態様として、接着していてもよい。「三次元組織体」とは、細胞外マトリックス成分を介して細胞が三次元的に配置されている細胞の集合体であって、細胞培養によって人工的に作られる集合体を意味する。三次元組織体の形状には特に制限はなく、例えば、シート状、球体状、楕円体状、直方体状等が挙げられる。ここで、生体組織は、血管、汗腺、リンパ管、脂腺等を含み、構成が三次元組織体より複雑である。そのため、三次元組織体と生体組織とは容易に区別可能である。
【００５５】
細胞は、特に限定されないが、例えば、ヒト、サル、イヌ、ネコ、ウサギ、ブタ、ウシ、マウス、ラット等の動物に由来する細胞であってよい。細胞の由来部位も特に限定されず、骨、筋肉、内臓、神経、脳、骨、皮膚、血液等に由来する体細胞であってもよく、生殖細胞であってもよい。さらに、細胞は、誘導多能性幹細胞細胞（ｉＰＳ細胞）、胚性幹細胞（ＥＳ細胞）であってもよく、また、初代培養細胞、継代培養細胞及び細胞株細胞等の培養細胞であってもよい。具体的には、細胞として、例えば、神経細胞、樹状細胞、免疫細胞、血管内皮細胞（例えば、ヒト臍帯静脈由来血管内皮細胞（ＨＵＶＥＣ））、血管周皮細胞、リンパ管内皮細胞、線維芽細胞、大腸がん細胞（例えば、ヒト大腸がん細胞（ＨＴ２９））、肝癌細胞等の癌細胞、上皮細胞（例えば、ヒト歯肉上皮細胞）、角化細胞、心筋細胞（例えば、ヒトｉＰＳ細胞由来心筋細胞（ｉＰＳ−ＣＭ））、肝細胞、膵島細胞、組織幹細胞、平滑筋細胞（例えば、大動脈平滑筋細胞（Ａｏｒｔａ−ＳＭＣ）等が挙げられるが、これらに限定されない。細胞は、血管内皮細胞、がん細胞、心筋細胞、平滑筋細胞、および、上皮細胞からなる群より選ばれる一種又は複数種の細胞を含んでいてよい。また、細胞は、血管内皮細胞、血管周皮細胞およびアストロサイトを含んでいてよい。細胞は、一種単独で用いてもよいし、複数種類の細胞を組み合わせて用いてもよい。
【００５６】
細胞として、細胞外マトリックス分子を分泌する細胞外マトリックス分泌細胞を含むことが好ましい。細胞外マトリックス分泌細胞としては、例えば、線維性コラーゲン等のコラーゲンを分泌するコラーゲン分泌細胞が挙げられる。コラーゲン分泌細胞としては、例えば、線維芽細胞、軟骨細胞、骨芽細胞等の間葉系細胞が挙げられ、好ましくは、線維芽細胞である。好ましい線維芽細胞としては、例えば、ヒト皮膚由来線維芽細胞（ＮＨＤＦ）、ヒト心臓線維芽細胞（ＮＨＣＦ）及びヒト歯肉線維芽細胞（ＨＧＦ）が挙げられる。
【００５７】
三次元組織体が細胞として細胞外マトリックス分泌細胞を含む場合、三次元組織体は内因性細胞外マトリックスを含んでいてよい。「内因性細胞外マトリックス」とは、三次元組織体を構成する細胞外マトリックス産生細胞が産生する細胞外マトリックスを意味する。
【００５８】
三次元組織体が細胞としてコラーゲン分泌細胞を含む場合、三次元組織体は内因性コラーゲンを含んでいてよい。「内因性コラーゲン」とは、三次元組織体を構成するコラーゲン産生細胞が産生するコラーゲンを意味する。内因性コラーゲンは、線維性コラーゲンであってもよいし、非線維性コラーゲンであってもよい。
【００５９】
三次元組織体が細胞として細胞外マトリックス分泌細胞を含む場合、三次元組織体は、細胞外マトリックス分泌細胞を含む細胞と、細胞外マトリックス含有組成物と、内因性細胞外マトリックス成分とを含んでいてよい。この場合、細胞外マトリックス分泌細胞を含む細胞の少なくとも一部は断片化細胞外マトリックス成分及び／又は内因性細胞外マトリックス成分に接触していてよい。従来の三次元組織体は、細胞外マトリックス（コラーゲン等）の濃度が低く、且つ細胞密度が高いものであった。そのため、培養中又は培養後に細胞のけん引力によって三次元組織体が収縮したり、培養中又は培養後に細胞が産生する酵素によって三次元組織体が容易に分解される等の問題があった。一実施形態に係る三次元組織体は、細胞外マトリックス（コラーゲン等）の濃度が従来のものより高く、収縮が起きにくく安定である。
【００６０】
三次元組織体は、細胞として、細胞外マトリックス分泌細胞と、細胞外マトリックス分泌細胞以外の細胞と、を含んでいてよい。細胞外マトリックス産生細胞以外の細胞としては、血管内皮細胞（例えば、ヒト臍帯静脈由来血管内皮細胞（ＨＵＶＥＣ））、大腸がん細胞（例えば、ヒト大腸がん細胞（ＨＴ２９））、肝がん細胞等のがん細胞、心筋細胞（例えば、ヒトｉＰＳ細胞由来心筋細胞（ｉＰＳ−ＣＭ））、上皮細胞（例えば、ヒト歯肉上皮細胞）、角化細胞、リンパ管内皮細胞、神経細胞、肝細胞、組織幹細胞、胚性幹細胞、人工多能性幹細胞、接着性細胞（例えば、免疫細胞）、平滑筋細胞（例えば、大動脈平滑筋細胞（Ａｏｒｔａ−ＳＭＣ））等が挙げられる。上記三次元組織体を構成する細胞が、血管内皮細胞、がん細胞、心筋細胞、平滑筋細胞、および、上皮細胞からなる群より選ばれる一種又は複数種の細胞を更に含むことが好ましい。
【００６１】
三次元組織体中の断片化された細胞外マトリックス成分と上記化合物との合計含有量は、断片化された細胞外マトリックス成分、上記化合物及び細胞の合計質量を基準として、０．０１質量％以上９０質量％以下であってよく、１０質量％以上９０質量％以下であってよく、１０質量％以上８０質量％以下であってよく、１０質量％以上７０質量％以下であってよく、１０質量％以上６０質量％以下であってよく、１質量％以上５０質量％以下であってよく、１０質量％以上５０質量％以下であってよく、１０質量％以上３０質量％以下であってよく、２０〜３０質量％であってよい。断片化された細胞外マトリックス成分と上記化合物との合計含有量は、例えば、一般的なＭＳイメージングにより測定することができる。
【００６２】
三次元組織体が、コラーゲンを含有する場合、三次元組織体におけるコラーゲン含有率は、断片化された細胞外マトリックス成分、上記化合物及び細胞の合計質量を基準として０．０１〜９０質量％であってよく、０．３３〜９０質量％であることが好ましく、５〜９０質量％であることが好ましく、１０〜９０質量％であることが好ましく、１０〜８０質量％であることが好ましく、１０〜７０質量％であることが好ましく、１０〜６０質量％であることが好ましく、１〜５０質量％であることが好ましく、１０〜５０質量％であることが好ましく、１０〜３０質量％であることがより好ましく、２０〜３０質量％であることがより好ましい。
【００６３】
ここで、「三次元組織体におけるコラーゲン」とは、三次元組織体を構成するコラーゲンを意味し、内因性コラーゲンであってもよいし、断片化コラーゲン成分に由来するコラーゲン（外因性コラーゲン）であってもよい。すなわち、三次元組織体が内因性コラーゲン成分及び断片化コラーゲン成分を含む場合、上記三次元組織体を構成するコラーゲン含有率は、内因性コラーゲン成分及び上記断片化コラーゲン成分の合計濃度を意味する。上記コラーゲン含有率は、得られた三次元組織体の体積、及び脱細胞化した三次元組織体の質量から算出することが可能である。
【００６４】
また、三次元組織体におけるコラーゲン量を定量する方法としては、例えば、以下のようなヒドロキシプロリンを定量する方法が挙げられる。三次元組織体を溶解した溶解液に、塩酸（ＨＣｌ）を混合し、高温で所定の時間インキュベートした後に室温に戻し、遠心分離した上澄みを所定の濃度に希釈することでサンプルを調製する。ヒドロキシプロリンスタンダード溶液をサンプルと同様に処理した後、段階的に希釈してスタンダードを調製する。サンプル及びスタンダードのそれぞれに対してヒドロキシプロリンアッセイバッファ及び検出試薬で所定の処理をし、５７０ｎｍの吸光度を測定する。サンプルの吸光度をスタンダードと比較することでコラーゲン量を算出する。なお、三次元組織体を、高濃度の塩酸に直接懸濁して溶解した溶解液を遠心分離して上澄みを回収し、コラーゲン定量に用いてもよい。また、溶解させる三次元組織体は、培養液から回収したままの状態であってもよいし、回収後に乾燥処理を行い、液体成分を除去した状態で溶解させてもよい。但し、培養液から回収したままの状態の三次元組織体を溶解してコラーゲン定量を行う場合、三次元組織体が吸収している培地成分、及び実験手技の問題による培地の残りの影響で、三次元組織体重量の計測値がばらつくことが予想されるため、組織体の重量及び単位重量あたりに占めるコラーゲン量を安定して計測する観点からは、乾燥後の重量を基準とすることが好ましい。
【００６５】
コラーゲン量を定量する方法として、より具体的には、例えば、以下のような方法が挙げられる。
【００６６】
（サンプルの調製）
凍結乾燥処理を行った三次元組織体の全量を６ｍｏｌ／ｌ  ＨＣｌと混合し、ヒートブロックで９５℃、２０時間以上インキュベートした後、室温に戻す。１３０００ｇで１０分遠心分離した後、サンプル溶液の上澄みを回収する。後述する測定において結果が検量線の範囲内に収まるように６ｍｏｌ／ｌ  ＨＣｌで適宜希釈した後、２００μＬを１００μＬの超純水で希釈することでサンプルを調製する。サンプルは３５μＬ用いる。
【００６７】
（スタンダードの調製）
スクリューキャップチューブに１２５μＬのスタンダード溶液（１２００μｇ／ｍＬ  ｉｎ  ａｃｅｔｉｃ  ａｃｉｄ）と、１２５μＬの１２ｍｏｌ／ｌ  ＨＣｌを加え混合し、ヒートブロックで９５℃、２０時間インキュベートした後、室温に戻す。１３０００ｇで１０分遠心分離した後、上澄みを超純水で希釈して３００μｇ／ｍＬのＳ１を作製し、Ｓ１を段階的に希釈してＳ２（２００μｇ／ｍＬ）、Ｓ３（１００μｇ／ｍＬ）、Ｓ４（５０μｇ／ｍＬ）、Ｓ５（２５μｇ／ｍＬ）、Ｓ６（１２．５μｇ／ｍＬ）、Ｓ７（６．２５μｇ／ｍＬ）を作製する。４ｍｏｌ／ｌ  ＨＣｌ９０μＬのみのＳ８（０μｇ／ｍＬ）も準備する。
【００６８】
（アッセイ）
３５μＬのスタンダード及びサンプルをそれぞれプレート（ＱｕｉｃｋＺｙｍｅ  Ｔｏｔａｌ  Ｃｏｌｌａｇｅｎ  Ａｓｓａｙキット付属、ＱｕｉｃｋＺｙｍｅ  Ｂｉｏｓｃｉｅｎｃｅｓ社）に加える。７５μＬのアッセイバッファ（上記キット付属）をそれぞれのウェルに加える。シールでプレートを閉じ、２０分シェイキングしながら室温でインキュベートする。シールをはがし、７５μＬのｄｅｔｅｃｔｉｏｎ  ｒｅａｇｅｎｔ  （ｒｅａｇｅｎｔ  Ａ：Ｂ＝３０μＬ：４５μＬ、上記キット付属）をそれぞれのウェルに加える。シールでプレートを閉じ、シェイキングで溶液を混合し、６０℃で６０分インキュベートする。氷上で十分に冷まし、シールをはがして５７０ｎｍの吸光度を測定する。サンプルの吸光度をスタンダードと比較することでコラーゲン量を算出する。
【００６９】
また、三次元組織体中に占めるコラーゲンを、その面積比又は体積比によって規定してもよい。「面積比又は体積比によって規定する」とは、例えば三次元組織体中のコラーゲンを既知の染色手法（例えば、抗コラーゲン抗体を用いた免疫染色、又はマッソントリクローム染色）等で他の組織構成物と区別可能な状態にした上で、肉眼観察、各種顕微鏡及び画像解析ソフト等を用いて、三次元組織体全体に占めるコラーゲンの存在領域の比率を算出することを意味する。面積比で規定する場合、三次元組織体中の如何なる断面もしくは表面によって面積比を規定するかは限定されないが、例えば三次元組織体が球状体等である場合には、その略中心部を通る断面図によって規定してもよい。
【００７０】
例えば、三次元組織体中のコラーゲンを面積比によって規定する場合、その面積の割合は、上記三次元組織体の全体の面積を基準として０．０１〜９９％であり、１〜９９％であることが好ましく、５〜９０％であることが好ましく、７〜９０％であることが好ましく、２０〜９０％であることが好ましく、５０〜９０％であることがより好ましい。「三次元組織体におけるコラーゲン」については、上述したとおりである。三次元組織体が外因性コラーゲンを含む場合、上記三次元組織体を構成するコラーゲンの面積の割合は、内因性コラーゲン及び外因性コラーゲンを合わせた面積の割合を意味する。上記コラーゲンの面積の割合は、例えば、得られた三次元組織体をマッソントリクロームで染色し、三次元組織体の略中心部を通る断面の全体の面積に対する、青く染色したコラーゲンの面積の割合として算出することが可能である。
【００７１】
上記三次元組織体は、トリプシンの濃度０．２５％、温度３７℃、ｐＨ７．４、反応時間１５分でトリプシン処理を行った後の残存率が７０％以上であることが好ましく、８０％以上であることがより好ましく、９０％以上であることが更により好ましい。このような三次元組織体は、培養中又は培養後において酵素による分解が起きにくく、安定である。上記残存率は、例えば、トリプシン処理の前後における三次元組織体の質量から算出できる。
【００７２】
上記三次元組織体は、コラゲナーゼの濃度０．２５％、温度３７℃、ｐＨ７．４、反応時間１５分でコラゲナーゼ処理を行った後の残存率が７０％以上であってもよく、８０％以上であることがより好ましく、９０％以上であることが更により好ましい。このような三次元組織体は、培養中又は培養後における酵素による分解が起きにくく、安定である。
【００７３】
上記三次元組織体の厚さは１０μｍ以上であることが好ましく、１００μｍ以上であることがより好ましく、１０００μｍ以上であることが更により好ましい。このような三次元組織体は、生体組織により近い構造であり、実験動物の代替品、及び移植材料として好適なものとなる。三次元組織体の厚さの上限は、特に制限されないが、例えば、１０ｍｍ以下であってもよいし、３ｍｍ以下であってもよいし、２ｍｍ以下であってもよいし、１．５ｍｍ以下であってもよいし、１ｍｍ以下であってもよい。
【００７４】
ここで、「三次元組織体の厚さ」とは、三次元組織体がシート状、又は直方体状である場合、主面に垂直な方向における両端の距離を意味する。上記主面に凹凸がある場合、厚さは上記主面の最も薄い部分における距離を意味する。
【００７５】
また、三次元組織体が球体状である場合、その直径を意味する。さらにまた、三次元組織体が楕円体状である場合、その短径を意味する。三次元組織体が略球体状又は略楕円体状であって表面に凹凸がある場合、厚さは、三次元組織体の重心を通る直線と上記表面とが交差する２点間の距離であって最短の距離を意味する。
【００７６】
＜三次元組織体の製造方法＞
本実施形態に係る三次元組織体の製造方法は、水性媒体中において、上述の細胞外マトリックス含有組成物と細胞とを接触させる第１の工程、及び上述の細胞外マトリックス含有組成物が接触した細胞を培養する第２の工程を備えている。本実施形態に係る三次元組織体の製造方法において重要な点は、断片化細胞外マトリックス成分と細胞とが接触する（すなわち第１の工程）前に、断片化細胞外マトリックス成分と化合物とが接触し、化合物が断片化細胞外マトリックス成分に結合又は吸着する点である。これにより、単に細胞培養液に化合物を添加して細胞を培養する場合と比べて、断片化細胞外マトリックス成分に有用な機能を付与又は増強することが可能になる。また、断片化細胞外マトリックス成分に化合物が結合又は吸着しているので、用いる化合物の量を抑制することができるという効果もある。
【００７７】
三次元組織体の製造方法において、細胞は、コラーゲン産生細胞を含む細胞であることが好ましい。コラーゲン分泌細胞を含む細胞を用いることで、より安定で、細胞が均一に分布している三次元組織体が得られる。このような三次元組織体が得られるメカニズムの詳細は不明であるが、以下のように推測される。
【００７８】
従来の足場を利用した三次元組織体の製造方法では、予め用意された足場に目的の細胞を注入するため、足場の内部にまで均一に細胞を分布させることが困難であった。細胞が細胞外マトリックス産生細胞（コラーゲン産生細胞等）を含む細胞である場合、まず、細胞が細胞外マトリックス含有組成物上に接着する。その後、細胞は自分自身で細胞外マトリックス成分を構成するタンパク質（例えば、線維性コラーゲン等のコラーゲン）を産生する。産生されたタンパク質は細胞外マトリックス含有組成物上に接着することで、細胞外マトリックス含有組成物間の架橋剤として働き、細胞が均一に存在する環境下で細胞外マトリックス成分を構成するタンパク質等の構造化が進む。その結果、より安定で、細胞が均一に分布している三次元組織体が得られる。ただし、上記推測は本発明を限定するものではない。
【００７９】
また、特許文献１〜３に記載の製造方法では、三次元組織体を製造するための工程数が多く、１時間程度の作業時間が必要であった。本実施形態に係る製造方法によれば、短い作業時間で三次元組織体を製造できる。さらに、本実施形態に係る製造方法によれば、簡便に三次元組織体を製造できる。特許文献２に記載の製造方法では、厚さが１ｍｍ程度の三次元組織体を製造するために、細胞が少なくとも１０６ｃｅｌｌｓ必要であった。本実施形態に係る製造方法によれば、比較的少ない細胞数で、厚さが１ｍｍ以上である、サイズが大きい三次元組織体を製造できる。
【００８０】
第１の工程では、水性媒体中において、細胞外マトリックス含有組成物と細胞とを接触させる。水性媒体中において、細胞外マトリックス含有組成物と細胞とを接触させる方法は特に制限されない。例えば、細胞を含む培養液に、細胞外マトリックス含有組成物を加える方法、細胞外マトリックス含有組成物に水性媒体と細胞を加える方法、又は予め用意した水性媒体に、細胞外マトリックス含有組成物及び細胞をそれぞれ加える方法が挙げられる。
【００８１】
第１の工程においては、コラーゲン産生細胞及びコラーゲン産生細胞以外の他の細胞を含む細胞を用いてよい。コラーゲン産生細胞、及びコラーゲン産生細胞以外の他の細胞としては、上述した細胞をそれぞれ用いることができる。コラーゲン産生細胞及びコラーゲン産生細胞以外の他の細胞を共に用いて三次元組織体を製造することで、種々のモデル組織を製造することが可能になる。例えば、ＮＨＣＦ及びＨＵＶＥＣを用いた場合、内部に毛細血管を有する三次元組織体を得ることが可能になる。ＮＨＣＦ及び大腸がん細胞を用いた場合、大腸がんのモデル組織を得ることが可能になる。また、ＮＨＣＦ及びｉＰＳ−ＣＭを用いた場合、同期拍動を示す心筋のモデル組織を得ることが可能になる。
【００８２】
第１の工程における細胞外マトリックス含有組成物の濃度は、目的とする三次元組織体の形状、厚さ、培養器のサイズ等に応じて適宜決定できる。例えば、第１の工程における水性媒体中の細胞外マトリックス含有組成物の濃度は、０．１〜９０質量％であってもよいし、１〜３０質量％であってもよい。
【００８３】
第１の工程における細胞外マトリックス含有組成物の量は、１×１０５ｃｅｌｌｓの細胞に対して、０．１〜１００ｍｇであってもよいし、１〜５０ｍｇであってもよい。
【００８４】
第１の工程において、細胞外マトリックス含有組成物と細胞との質量比（細胞外マトリックス含有組成物／細胞）は、１／１〜１０００／１であることが好ましく、９／１〜９００／１であることがより好ましく、１０／１〜５００／１であることがさらに好ましい。
【００８５】
コラーゲン産生細胞とその他の細胞とを共に用いる場合、その他の細胞の比率に対する第１の工程におけるコラーゲン産生細胞の細胞数の比（第１の工程におけるコラーゲン産生細胞／その他の細胞の比）は、９／１〜９９／１であってもよく、５０／５０〜８０／２０であってもよく、２０／８０〜５０／５０であってもよく、１０／９０〜５０／５０であってもよい。
【００８６】
第１の工程後かつ第２の工程前に、水性媒体中における細胞外マトリックス含有組成物と細胞とを共に沈降させる工程を更に含んでもよい。このような工程を行うことで、三次元組織体における細胞外マトリックス含有組成物及び細胞の分布が、より均一になる。具体的な方法としては、特に制限はないが、例えば細胞外マトリックス含有組成物と細胞とを含む培養液を遠心操作する方法が挙げられる。
【００８７】
第１の工程は、水性媒体中で細胞の層を形成させた後に行われるものであってよい。つまり、第１の工程は、水性媒体中で細胞の層を形成させた後、細胞外マトリックス含有組成物を接触させることにより行われてもよい。細胞の層を細胞外マトリックス含有組成物と接触させる前に形成することで、下層部の細胞密度が高い三次元組織体を作製することができる。また、コラーゲン産生細胞を含む細胞の層を細胞外マトリックス含有組成物と接触させる前に形成することで、コラーゲン産生細胞を含む細胞の下層部の細胞密度が高い三次元組織体を作製することができる。用いる細胞の種類（例えば、大動脈平滑筋細胞）によっては、この方法により、より生体に近い組織を作製することができる。
【００８８】
第２の工程の後、第３の工程として、さらに細胞を接触させ、細胞を培養する工程を含んでもよい。上記細胞は、第１の工程で用いた細胞と同種であってよく、異種であってもよい。例えば、第１の工程で用いる細胞がコラーゲン産生細胞以外の細胞を含む場合に、第３の工程で用いる細胞はコラーゲン産生細胞を含んでもよい。また例えば、第１の工程で用いる細胞がコラーゲン産生細胞を含む場合に、第３の工程で用いる細胞はコラーゲン産生細胞以外の細胞を含んでもよい。第１の工程で用いる細胞及び第３の工程で用いる細胞の両方がコラーゲン産生細胞を含んでもよく、第１の工程で用いる細胞及び第３の工程で用いる細胞の両方がコラーゲン産生細胞以外の細胞を含んでもよい。第３の工程により、二層構造の三次元組織体を作製することができる。例えば、大動脈平滑筋細胞及び血管内皮細胞を用いた場合、並びにヒト皮膚由来線維芽細胞及びヒト表皮角化細胞を用いた場合には、この方法により、より生体に近い組織を作製することができる。また、例えば、ヒト歯肉線維芽細胞と歯肉上皮細胞を用いた場合には、この方法により、組織収縮及び組織割れのない二層構造の三次元組織体を作製することができる。
【００８９】
細胞外マトリックス含有組成物が接触した細胞を培養する方法は、特に制限はなく、培養する細胞の種類に応じて好適な培養方法で行うことができる。例えば、培養温度は２０℃〜４０℃であってもよく、３０℃〜３７℃であってもよい。培地のｐＨは、６〜８であってもよく、７．２〜７．４であってもよい。培養時間は、１日〜２週間であってもよく、１週間〜２週間であってもよい。
【００９０】
培地は特に制限はなく、培養する細胞の種類に応じて好適な培地を選択できる。培地としては、例えば、Ｅａｇｌｅ’ｓ  ＭＥＭ培地、ＤＭＥＭ、Ｍｏｄｉｆｉｅｄ  Ｅａｇｌｅ培地（ＭＥＭ）、Ｍｉｎｉｍｕｍ  Ｅｓｓｅｎｔｉａｌ培地、ＲＰＭＩ、及びＧｌｕｔａＭａｘ培地等が挙げられる。培地は、血清を添加した培地であってもよいし、無血清培地であってもよい。更に、液体培地は二種類以上の培地を混合した混合培地であってもよい。
【００９１】
第２の工程における培地中の細胞密度は、目的とする三次元組織体の形状、厚さ、培養器のサイズ等に応じて適宜決定できる。例えば、第２の工程における培地中の細胞密度は、１〜１０８ｃｅｌｌｓ／ｍｌであってもよいし、１０３〜１０７ｃｅｌｌｓ／ｍｌであってもよい。また、第２の工程における培地中の細胞密度は、第１の工程における水性媒体中の細胞密度と同じであってもよい。
【００９２】
上記三次元組織体は、培養中の収縮率が２０％以下であることが好ましく、１５％以下であることがより好ましく、１０％以下であることがさらに好ましい。上記収縮率は、例えば、以下の式で算出できる。式中Ｌ１は、培養後１日目の三次元組織体のもっとも長い部分の長さを示し、Ｌ３は、培養後３日目の三次元組織体における対応する部分の長さを示す。
収縮率（％）＝｛（Ｌ１―Ｌ３）／Ｌ１｝×１００
【００９３】
上述の製造方法により例えば、細胞と、細胞外マトリックス成分とを含む三次元組織体であって、コラーゲンの含有率が、上記三次元組織体を基準として１０質量％〜９０質量％である、三次元組織体を製造することができる。
【実施例】
【００９４】
以下に、本発明を実施例に基づいて具体的に説明するが、本発明はこれらに限定されるものではない。【００９５】
＜試験例１：解繊されたコラーゲン成分の作製＞
日本ハム株式会社製のブタ皮膚由来Ｉ型コラーゲン凍結乾燥体を、コラーゲン含有量が１質量％となるように超純水に懸濁した。超音波式ホモジナイザーを用いて、４℃の条件下、２０秒間のサイクルを１０回繰り返して、懸濁液をホモジナイズした。得られた液を孔径３５μｍのフィルターでろ過して、解繊されたコラーゲン成分（ｓＣＭＦ）を得た。【００９６】
ｓＣＭＦの平均長（長さ）は、１４．８±８．２μｍ（Ｎ＝２０）であった。【００９７】
＜試験例２：解繊されたコラーゲン成分（ｓＣＭＦ）と生体分子との吸着＞
以下の化合物１〜４を準備した。
化合物１：フルオレセインアミン標識ヒアルロン酸ナトリウム（ＰＧリサーチ，ＦＡＨＡ−Ｈ１）
化合物２：フルオレセインアミン標識へパラン硫酸ナトリウム（ＰＧリサーチ，ＦＡＨＳ−Ｐ１）
化合物３：フルオレセインアミン標識コンドロイチン硫酸Ａナトリウム（ＰＧリサーチ，ＦＡＣＳ−Ａ１）
化合物４：ローダミン標識フィブロネクチン（Ｃｙｔｏｓｋｅｌｔｏｎ，Ｉｎｃ．，Ｒｈｏｄａｍｉｎｅ  ｆｉｂｒｏｎｅｃｔｉｎ）
化合物１〜４をリン酸緩衝生理食塩水（ＰＢＳ）で希釈して、化合物１〜４のいずれかを０．０４ｍｇ／ｍｌの濃度で含有する溶液を調製した。【００９８】
ｓＣＭＦ１ｍｇに対して、調製した溶液１ｍＬを加えて、混合液を得た。この混合液を室温（１５〜２５℃）、２０ｒｐｍの条件で、６０分間撹拌した。攪拌終了後、混合液に対し遠心分離を行い、上清を除去した後、ＰＢＳで洗浄して、試験用サンプルを作製した。化合物１〜４のいずれかを用いて作製した試験液の観察結果を図１に示す。【００９９】
位相差（Ｐｈ）観察及び蛍光観察により、フルオレセインアミン標識へパラン硫酸ナトリウム、フルオレセインアミン標識コンドロイチン硫酸Ａナトリウム、及びローダミン標識フィブロネクチンそれぞれを用いて作製した試験用サンプルでは、ｓＣＭＦと、化合物との結合、又は吸着が確認された。一方、フルオレセインアミン標識ヒアルロン酸ナトリウムを用いて作製した試験用サンプルでは、ｓＣＭＦと、化合物との結合、又は吸着は確認されなかった。【０１００】
＜試験例３：生体分子の吸着率評価＞
化合物１（ＨＡ）、化合物２（ＣＳ）及び化合物３（ＨＳ）それぞれを０．０４ｍｇ／ｍｌの濃度になるように、ＰＢＳで希釈して調製した溶液（それぞれ溶液１〜３という。）を準備した。【０１０１】
溶液１〜３をＰＢＳにより希釈して、化合物１〜３の濃度が０．１ｍｇ／ｍｌ、０．０５ｍｇ／ｍｌ、０．０２５ｍｇ／ｍｌ、又は０．０１２５ｍｇ／ｍｌとなるように検量線作成用の溶液を準備した。検量線作成用の溶液の蛍光強度を分光蛍光光度計（日本分光，  ＦＰ−８５００）を用いて測定し、検量線を作成した。【０１０２】
１ｍｇのｓＣＭＦを１．５ｍｌサンプルチューブ（ＷＡＴＳＯＮ，  １３１−７１５５Ｃ）に入れて、溶液１〜３のいずれか一つを１ｍｌ加え、ＲＯＴＡＴＯＲ（ＴＡＩＴＥＣ，  ＲＴ−５０）を用いて、室温で１時間、２０ｒｐｍの速度で撹拌した。得られた混合液を遠心分離器（ｅｐｐｅｎｄｏｒｆ，  ｍｉｎｉｓｐｉｎ）により３５００ｒｐｍ、５分間の条件で遠心し、上清２００μＬの蛍光強度を分光蛍光光度計により測定した。得られた結果を検量線に当てはめることで上清の蛍光試薬の濃度を算出した。この値をＸとしたときに、（０．０４−Ｘ）／０．０４×１００で表される式により吸着率を算出した。吸着率の測定結果を表１に示す。【０１０３】
【表１】
0006797389.tif 000002
【０１０４】
＜試験例４：吸着安定性評価＞
１ｍｇのｓＣＭＦを１．５ｍｌサンプルチューブ（ＷＡＴＳＯＮ，  １３１−７１５５Ｃ）に入れて、化合物２を含む溶液を１ｍｌ加えた（８本作製する）。ＲＯＴＡＴＯＲ（ＴＡＩＴＥＣ，ＲＴ−５０）を用いて、室温で１時間、２０ｒｐｍの速度で撹拌した。遠心分離器（ｅｐｐｅｎｄｏｒｆ，ｍｉｎｉｓｐｉｎ）で３５００ｒｐｍ、５分間遠心し、それぞれの上清の２００μｌの蛍光強度を分光蛍光光度計（日本分光，  ＦＰ−８５００）により測定した。得られた蛍光強度を検量線に当てはめて上清の蛍光試薬の濃度を算出した。これをＸとする。それぞれの上清をアスピレートし、ＰＢＳを１ｍｌ加えた。５、２０、４０、６０、１２０、３００、１４４０、又は５７６０分後に１つずつ遠心分離器で３５００ｒｐｍ、５分間遠心し、それぞれの上清の２００μｌの蛍光強度を分光蛍光光度計により測定した。得られた蛍光強度を検量線に当てはめて上清の蛍光試薬の濃度を算出する。これをＹとする。吸着安定性指標：（Ｘ−Ｙ）／Ｘ×１００の式より吸着安定性を評価した。図２は、５７６０分後における試験結果を示す顕微鏡写真である。【０１０５】
【表２】
0006797389.tif 000003
【０１０６】
表２に示すとおり、４日間（５７６０分）経過後においても、化合物２はｓＣＭＦに結合及び／又は吸着されていることが示された。【０１０７】
＜試験例５：ｓＣＭＦ−ＦＮを用いた三次元組織体の評価１＞
５ｍｌの０．０４％フィブロネクチン（ＳＩＧＭＡ，Ｆ２００６−５ＭＧ）ｉｎ  ５０  ｍＭ  ｔｒｉｓ−ＨＣｌに５ｍｇのｓＣＭＦを加えて、ＲＯＴＡＴＯＲ（ＴＡＩＴＥＣ，  ＲＴ−５０）を用いて、室温で１時間、２０ｒｐｍの速度で撹拌した。攪拌は、細胞と混ぜる直前に上記撹拌時間が終わるようにした。遠心分離器（ｅｐｐｅｎｄｏｒｆ，  ｍｉｎｉｓｐｉｎ）で３５００ｒｐｍの条件で、５分間遠心した。上清をアスピレートし、３００μＬの培地を加えた。これらの操作により作製したｓＣＭＦをｓＣＭＦ−ＦＮと呼ぶ。【０１０８】
上記のｓＣＭＦ−ＦＮに、１．０ｘ１０６ｃｅｌｌｓのＮＨＤＦ  （Ｌｏｎｚａ，  ＣＣ−２５０９）と５．０ｘ１０５ｃｅｌｌｓのＨＵＶＥＣ（Ｌｏｎｚａ，Ｃ２５１７Ａ）とを混合し、２４ウェルインサート（ｃｏｓｔａｒ，３４７０−ｃｌｅａｒ）に播種した。【０１０９】
これを１１００ｇで１５分間遠心分離してｓＣＭＦ−ＦＮと細胞とを沈降させ、１ｍＬの混合培地（ＤＭＥＭ  （ナカライテスク，  ０８４８９−４５）５０％／ＥＢＭ−２（ナカライテスク，Ｌｏｎｚａ，ＣＣ−３２０２）５０％）中で１日間培養した。これにより得られた培養物を６ウェルプレート（ＩＷＡＫＩ，  ３８１０−００６）に移し、１２ｍＬの混合培地中で６日間培養した。ＣＤ３１（Ｄａｋｏ，  Ｍ０８２３）とＡｌｅｘａ６４７（ｉｎｖｉｔｒｏｇｅｎ，  Ａ２１２３５）を用いて免疫染色し、共焦点定量イメージサイトメーターＣＱ  （ＹＯＫＯＧＡＷＡ）を用いて蛍光観察し、ＭＩＰ画像から毛細血管の直径を画像解析ソフト（ＩｍａｇｅＪ，  ＮＩＨ）を用いて測定した。毛細血管の直径の測定は、自動ではなく手動で直径に合わせて線を引き、その長さを測定した。ｓＣＭＦ−ＦＮに代えて、ｓＣＭＦを用いて、同様の手順で実験を行った。作製した三次元組織体の観察結果を図５に示す。ｓＣＭＦ−ＦＮを用いて三次元組織体を作製したことにより、ｓＣＭＦを用いて作製した三次元組織体と比較して、より太い血管網が形成された三次元組織体を得ることができた。【０１１０】
＜試験例６：ｓＣＭＦ−ＦＮを用いた三次元組織体の評価２＞
試験例５と同様にして、三次元組織体を作製した。三次元組織体を用いて株式会社アプライドメディカルサービスにより、ＣＤ３１の免疫染色とトルイジンブルー染色の切片をそれぞれ作製した。【０１１１】
作製した切片像を顕微鏡を用いて撮影した。トルイジンブルー（ＴＢ）染色のものは、青色で染まった核の長径を画像解析ソフト（ＩｍａｇｅＪ，  ＮＩＨ）によりＮ＝２０で測定した。ＣＤ３１の免疫染色のものは、全体の画像からＣＤ３１免疫染色部分（茶色）が円形に繋がっており、なおかつ、内部が空洞（白）になっているものの数を測定した。作製した三次元組織体の観察結果を図６及び図８に示す。図７に三次元組織体中の核の長さの測定結果を示す。ｓＣＭＦ−ＦＮを用いて三次元組織体を作製したことにより、ｓＣＭＦを用いて作製した三次元組織体と比較して、より太い管腔が形成された三次元組織体を得ることができた。これは、細胞間の接着性に寄与するフィブロネクチンを混合させたということからは予期し得ない効果であり、フィブロネクチンが解繊細胞外マトリックスに結合又は吸着したことにより奏する予想外の効果である。
【要約】
本発明は、断片化された細胞外マトリックス成分と、断片化された細胞外マトリックス成分に結合又は吸着した化合物と、を含む、細胞外マトリックス含有組成物に関する。【図１】
0006797389.tif 000004
【図２】
0006797389.tif 000005
【図３】
0006797389.tif 000006
【図４】
0006797389.tif 000007
【図５】
0006797389.tif 000008
【図６】
0006797389.tif 000009
【図７】
0006797389.tif 000010
【図８】
0006797389.tif 000011